(57)【特許請求の範囲】
【請求項１】
少なくとも、負極、リチウムイオン伝導性固体電解質、正極および集電体が積層されてなる全固体リチウム二次電池において、
固体電解質および真空乾燥させた正極活物質からなる粉末状の正極と粉末状のリチウムイオン伝導性固体電解質とを積層状にして且つ超硬製の金型を用いて一体に加圧成型した積層部材を用い、
この加圧成型された積層部材のリチウムイオン伝導性固体電解質側に負極を配置するとともに、正極側の表面にチタン、銅、アルミニウム、銀、ニッケル、スズ、亜鉛またはステンレス製の網状部材を用いた集電体を配置したものを、容器内に配置してさらに加圧成型したことを特徴とする全固体リチウム二次電池。
【請求項２】
網状部材を薄板により形成したことを特徴とする請求項１に記載の全固体リチウム二次電池。
【請求項３】
網状部材を線材にて形成したことを特徴とする請求項１に記載の全固体リチウム二次電池。
【請求項４】
網状部材の開口部の面積が、０．１４〜２．２５ｍｍ２の範囲であることを特徴とする請求項１乃至３のいずれか一項に記載の全固体リチウム二次電池。
【請求項５】
開口部同士間の線状部の幅が、１００〜２００μｍの範囲であることを特徴とする請求項１乃至４のいずれか一項に記載の全固体リチウム二次電池。
【請求項６】
網状部材の厚さが、５０〜３００μｍの範囲であることを特徴とする請求項１乃至５のいずれか一項に記載の全固体リチウム二次電池。
【請求項７】
少なくとも、負極、リチウムイオン伝導性固体電解質、正極および集電体が積層されてなる全固体リチウム二次電池を製造する際に、
固体電解質および真空乾燥された正極活物質からなる粉末状の正極と粉末状のリチウムイオン伝導性固体電解質とを積層状にして且つ超硬製の金型を用いて一体に加圧成型して積層部材を形成し、
この積層部材のリチウムイオン伝導性固体電解質側の表面に負極を配置するとともに、正極側の表面に、チタン、銅、アルミニウム、銀、ニッケル、スズ、亜鉛またはステンレス製の網状部材からなる集電体を配置したものを、容器内に配置してさらに加圧成型することを特徴とする全固体リチウム二次電池の製造方法。
【発明の詳細な説明】
【技術分野】
【０００１】
本発明は、全固体リチウム二次電池およびその製造方法に関する。
【背景技術】
【０００２】
近年、携帯電話・ＰＤＡ・ノートパソコンなどの高機能化に伴い、長時間使用が可能であり、且つ小型・軽量で、安全性の高い二次電池が強く要望されている。かかる要望に応え得る二次電池として、他の二次電池に比べて、高いエネルギー密度を有するリチウム二次電池が多用されている。
【０００３】
しかし、通常用いられているリチウム二次電池の多くは、電解液として可燃性の有機溶媒を用いており、電池内部に可燃物と電池の高エネルギー密度の化学物質が共存している。そのため、電池の高エネルギー密度化に伴い、安全性の確保が重要な課題とされてきた。
【０００４】
そこで、有機電解液に比べて化学的に安定でかつ漏液や発火の問題のない、無機固体物質を電解質として用いた全固体リチウム二次電池の研究開発が鋭意行われている（例えば、特許文献１参照）。
【０００５】
ところで、全固体リチウム二次電池は、例えば正極活物質にコバルト酸リチウム、電解質に硫化物系固体電解質を用いることにより、通常の有機電解液を用いたリチウム電池に匹敵する優れた充放電特性を有するまでに高性能化が進んでいる（例えば、特許文献２参照）。
【特許文献１】特開２００５−２７６６８０号公報
【特許文献２】特開平０８−１６２１５１号公報
【発明の開示】
【発明が解決しようとする課題】
【０００６】
しかしながら、上述した全固体リチウム電池によると、正極活物質と固体電解質との間の界面抵抗などの、正極と負極との間におけるリチウムイオンの移動を阻害する要因があるため、有機電解液を用いたものに比べて、電池性能、特に充放電特性の点で十分ではなかった。
【０００７】
そこで、本発明は、正極と負極との間におけるリチウムイオンの移動の阻害要因をできるだけ取り除き、充放電特性などの電池性能の向上を図り得る全固体リチウム二次電池およびその製造方法を提供することを目的とする。
【課題を解決するための手段】
【０００８】
上記課題を解決するため、本発明の全固体リチウム二次電池は、少なくとも、負極、リチウムイオン伝導性固体電解質、正極および集電体が積層されてなる全固体リチウム二次電池において、
固体電解質および真空乾燥させた正極活物質からなる粉末状の正極と粉末状のリチウムイオン伝導性固体電解質とを積層状にして且つ超硬製の金型を用いて一体に加圧成型した積層部材を用い、
この加圧成型された積層部材のリチウムイオン伝導性固体電解質側に負極を配置するとともに、正極側の表面にチタン、銅、アルミニウム、銀、ニッケル、スズ、亜鉛またはステンレス製の網状部材を用いた集電体を配置したものを、容器内に配置してさらに加圧成型したものである。
【００１０】
また、請求項２に係る全固体リチウム二次電池は、請求項１に記載の二次電池における網状部材を薄板により形成したものである。
また、請求項３に係る全固体リチウム二次電池は、請求項１に記載の二次電池における網状部材を線材により形成したものである。
【００１１】
また、請求項４に係る全固体リチウム二次電池は、請求項１乃至３のいずれかに記載の二次電池における網状部材の開口部の面積が、０．１４〜２．２５ｍｍ２の範囲となるようにしたものである。
【００１２】
また、請求項５に係る全固体リチウム二次電池は、請求項１乃至４のいずれかに記載の二次電池における網状部材の開口部同士の線状部の幅が、１００〜２００μｍの範囲となるようにしたものである。
【００１３】
また、請求項６に係る全固体リチウム二次電池は、請求項１乃至５のいずれかに記載の二次電池における網状部材の厚さが、５０〜３００μｍの範囲となるようにしたものである。
【００１４】
また、請求項７に係る全固体リチウム二次電池の製造方法は、少なくとも、負極、リチウムイオン伝導性固体電解質、正極および集電体が積層されてなる全固体リチウム二次電池を製造する際に、
固体電解質および真空乾燥された正極活物質からなる粉末状の正極と粉末状のリチウムイオン伝導性固体電解質とを積層状にして且つ超硬製の金型を用いて一体に加圧成型して積層部材を形成し、
この積層部材のリチウムイオン伝導性固体電解質側の表面に負極を配置するとともに、正極側の表面に、チタン、銅、アルミニウム、銀、ニッケル、スズ、亜鉛またはステンレス製の網状部材からなる集電体を配置したものを、容器内に配置してさらに加圧成型する方法である。
【発明の効果】
【００１６】
上述したリチウム二次電池およびその製造方法によると、粉末状の正極と粉末状のリチウムイオン伝導性固体電解質とを積層状にして一体に加圧成型するようにしたので、正極とリチウムイオン伝導性固体電解質との界面では、正極を構成する粉末材料とリチウムイオン伝導性固体電解質を構成する粉末材料とが互いに混じり合うことになり、したがってそれぞれを別個に成型したものを合わせるようにしたものに比べて、界面でのリチウムイオンの移動が容易となり、充放電特性などの電池性能の向上を図ることができる。
【００１７】
また、正極を製造する際に、粉末状の正極活物質を真空乾燥させるようにしたので、通常なら、熱処理後に空気に触れることにより、正極活物質に水分が付着することに起因する（つまり、リチウムイオン伝導性固体電解質が水分と反応することによる）電池性能の低下を防止することができる。
【００１８】
さらに、集電体として網状部材を用いたので、正極の構成材料との接触面積が増加するため、集電性能の向上を図ることができる。
【発明を実施するための最良の形態】
【００１９】
［実施の形態］
以下、本発明の実施の形態に係る全固体リチウム二次電池およびその製造方法を図面に基づき説明する。
【００２０】
まず、全固体リチウム二次電池の構成について説明する。
図１に示すように、この全固体リチウム二次電池（以下、リチウム二次電池という）は、負極１と、正極２との間にリチウムイオン伝導性固体電解質（以下、固体電解質という）３が配置されるとともに、正極２の上記固体電解質３とは反対側の表面に集電体４および金属製の腐食防止板（腐食防止金属）５が順番に配置（積層）されたものである。
【００２１】
上記負極１としては、インジウムが用いられる。
上記正極２としては、正極活物質とリチウムイオン伝導性固体電解質との混合物が用いられており、また正極活物質としてはコバルト酸リチウム（ＬｉＣｏＯ２）が用いられるとともに、リチウムイオン伝導性固体電解質としては、上記負極１と正極２との間に配置される固体電解質３と同じ材料すなわち硫化物系無機固体電解質［例えば、Ｌｉ３ＰＯ４（１％）と、Ｌｉ２Ｓ（６３％）と、ＳｉＳ２（３６％）の混合物］が用いられる。
【００２２】
さらに、上記集電体４としては、網状部材が、具体的にはチタン（Ｔｉ）の線材が網状に編まれたものが用いられている。なお、網目としては、菱形または矩形のものが採用されており、矩形である場合には、縦と横の比が例えば２：１程度にされている。
【００２３】
上記腐食防止板５としては、チタン（Ｔｉ）が用いられている。
次に、上記リチウム二次電池の製造方法について説明する。
まず、正極２の製造方法について説明する。
【００２４】
すなわち、粉末状（例えば、平均粒径が１０μｍ程度の粉末）の正極活物質としてのコバルト酸リチウム（ＬｉＣｏＯ２）を５００〜７００℃の温度範囲に加熱して熱処理を行い、当該正極活物質に含まれる不純物例えば炭酸リチウム（Ｌｉ２ＣＯ３）を分解し、次にこの正極活物質を乾燥炉にて、少なくとも１５時間（つまり、１５時間以上）真空乾燥を行い、水分を除去する。この乾燥炉内の温度は、１２０℃程度にされる。
【００２５】
次に、真空乾燥された粉末状の正極活物質（ＬｉＣｏＯ２）と、粉末状の固体電解質３すなわち硫化物系無機固体電解質［Ｌｉ３ＰＯ４（１％）と、Ｌｉ２Ｓ（６３％）と、ＳｉＳ２（３６％）の組成を有するガラス］（例えば、平均粒径が３０μｍ以下の粉末）とを混合する。この場合、正極活物質と固体電解質３との重量配合比率が、３．０：７．０〜９．５：０．５の範囲にされる。
【００２６】
次に、この粉末状混合物と粉末状のリチウムイオン伝導性固体電解質とを所定形状の金型、例えば内径が３〜４０ｍｍ程度の円筒金型内に入れて所定圧力（例えば、１４〜５５２ＭＰａ）でもって加圧し、積層状に成型する（二層一体型錠剤のように形成され、例えば正極２部分の厚さが１００μｍ、固体電解質３部分の厚さは３５０μｍ程度にされる）。以下、この積層されたものを積層部材１１という。
【００２７】
次に、この積層部材１１の固体電解質３側表面に厚さが１００μｍ程度の負極１を配置するとともに、当該積層部材１１の正極２側表面に、集電体４および腐食防止板５を順番に配置し、全体を被覆体で覆った後、加圧して一体化することにより、リチウム二次電池が得られる。
【００２８】
ここで、具体的な数値を用いてその製造方法について説明する。
例えば、目開き３２μｍの篩下の粉末状の固体電解質３すなわち硫化物系無機固体電解質［Ｌｉ３ＰＯ４（１％）と、Ｌｉ２Ｓ（６３％）と、ＳｉＳ２（３６％）の混合物］を５０ｍｇ秤量し、この固体電解質３を内径１０ｍｍの超硬製［ＳＫＤ（冷間ダイス鋼）にて製作された金型］の円筒金型に入れる。
【００２９】
次に、正極活物質と固体電解質３とを、それぞれ２１０ｍｇ：９０ｍｇ（重量比７：３）の割合で秤量し、乳鉢にて十分に混合する。
次に、得られた混合物を３０ｍｇ秤量して円筒金型に投入し、そして２２５ＭＰａで３回、４５０ＭＰａで３回、それぞれ加圧成型する。
【００３０】
次に、この加圧成型された積層部材１１を円筒金型から取り出す。
次に、ＰＥＴ管が用いられた金型（ダイ）に、腐食防止板５としてのチタン箔、集電体４としてのチタン製金網、正極２が集電体４にすなわち金網に接触するように積層部材１１を充填した後、上下を超硬製（例えば、ＳＫＤ製）のパンチで挟み、そして２２５ＭＰａ、４５０ＭＰａ、６７５ＭＰａでもって、順次、加圧成型する。
【００３１】
次に、固体電解質３側に負極１を貼り合わせた後、電池用セル内に組み込めば、リチウム二次電池が得られる。
このように、粉末状の正極と粉末状のリチウムイオン伝導性固体電解質とを積層状にして一体に加圧成型するようにしたので、正極とリチウムイオン伝導性固体電解質との界面では、正極を構成する粉末材料とリチウムイオン伝導性固体電解質を構成する粉末材料とが互いに混じり合うことになり、したがってそれぞれを別個に成型したものを合わせるようにしたものに比べて、界面でのリチウムイオンが移動し易くなるため、電池性能、すなわち充放電特性の向上を図ることができる。
【００３２】
また、正極を製造する際に、粉末状の正極活物質を真空乾燥させるようにしたので、通常なら、熱処理後に空気に触れることにより、正極活物質に水分が付着することに起因して、すなわちリチウムイオン伝導性固体電解質が水分と反応して電池としての性能が低下するのを防止することができる。
【００３３】
また、集電体として網状部材を用いたので、正極の構成材料との接触面積が増加するため、集電性能の向上を図ることができる。
なお、上記の説明において、正極とリチウムイオン伝導性固体電解質とを一体的に加圧成型するようにしたが、場合によっては、正極とリチウムイオン伝導性固体電解質とを別個に且つシート状にそれぞれ形成することもできる。
【００３４】
この場合、正極（上述した実施の形態の部材番号２に相当する）を構成する粉末材料（正極活物質＋リチウムイオン伝導性固体電解質）に接着性が良い高分子化合物［例えば、ポリテトラフルオロエチレン（ＰＴＦＥ）］を添加するとともに粉末状のリチウムイオン伝導性固体電解質（上述した実施の形態の部材番号３に相当する）に接着性が良い高分子化合物［例えば、ポリテトラフルオロエチレン（ＰＴＦＥ）］を添加し、それぞれシート状に形成してもよい。
【００３５】
添加される高分子化合物の割合は、正極全体およびリチウムイオン伝導性固体電解質全体に対し、それぞれ０．２〜３質量％（重量％でもある）の範囲とされる。
このようにすることにより、リチウムイオン伝導性固体電解質がセラミック粉末であることに起因する割れ易い性質が改善されるため、シート状にすることができる。
【００３６】
以下、具体的な数値を用いた実施例について説明する。
［実施例１］
目開き３２μｍの篩下の粉末状の固体電解質３すなわち硫化物系無機固体電解質［Ｌｉ３ＰＯ４（１％）と、Ｌｉ２Ｓ（６３％）と、ＳｉＳ２（３６％）の組成を有するガラス］を５０ｍｇ秤量し、この固体電解質３を内径１０ｍｍの超硬製（ＳＫＤ製）の円筒金型に入れる。
【００３７】
次に、正極活物質と固体電解質３とを、それぞれ２１０ｍｇ：９０ｍｇ（重量比７：３）の割合で秤量し、乳鉢にて十分に混合する。
次に、得られた混合物を３０ｍｇ秤量して、固体電解質が入れられた円筒金型に投入し、３６８ＭＰａで３回加圧成型する。
【００３８】
次に、この加圧成型された積層部材１１を円筒金型から取り出す。
次に、ＰＥＴ管が用いられた金型（ダイ）に、腐食防止板５としてのチタン箔、集電体４としてのチタン製金網（開口部面積：０．５６ｍｍ２、線の幅（開口部同士間の幅で、線状部の幅および刻み幅ともいえる）：１５０μｍ、メッシュ厚さ：２００μｍ）および正極２が集電体４にすなわち金網に接触するように積層部材１１を充填した後、上下を超硬製（ＳＫＤ製）のパンチで挟み、そして１８４ＭＰａ、３６８ＭＰａ、５５２ＭＰａでもって、順次、加圧成型する。
【００３９】
次に、固体電解質３側に負極１を貼り合わせた後、電池用セル内に組み込めば、リチウム二次電池が得られる。その際の充放電特性（放電容量−電池電圧）を、図２（一体成型１）に示す。図２の（ａ）〜（ｄ）は、放電電流を異ならせた場合（０．０６Ｃ，０．５Ｃ，１Ｃ，２Ｃの場合）を示している。なお、Ｃは放電電流（放電レート）であり、１Ｃ＝１５０ｍＡ／ｇ（ｇはＬｉＣｏＯ２重量）である。すなわち、ＬｉＣｏＯ２の定格容量は１５０ｍＡｈ／ｇと決められていることから、定格容量を１時間で放電し切る電流を表わしている。具体的にいうと、ｇは活物質重量（０．０１４ｇ）であり、断面積は０．７８５ｃｍ２であるため、０．０６Ｃは０．１７ｍＡ／ｃｍ２、０．５Ｃは１．２７ｍＡ／ｃｍ２，１Ｃは２．６８ｍＡ／ｃｍ２，２Ｃは５．３５ｍＡ／ｃｍ２と表わすことができる。
［実施例２］
目開き３２μｍの篩下の粉末状の固体電解質３すなわち硫化物系無機固体電解質［Ｌｉ３ＰＯ４（１％）と、Ｌｉ２Ｓ（６３％）と、ＳｉＳ２（３６％）の組成を有するガラス］を５０ｍｇ秤量し、この固体電解質３を内径１０ｍｍのＳＫＤ製の円筒金型に入れる。
【００４０】
次に、正極活物質と固体電解質３とを、それぞれ２１０ｍｇ：９０ｍｇ（重量比７：３）の割合で秤量し、乳鉢にて十分に混合する。
次に、得られた混合物を３０ｍｇ秤量して、固体電解質が入れられた円筒金型に投入し、１８４ＭＰａで３回、３６８ＭＰａで３回、それぞれ加圧成型する。
【００４１】
次に、この加圧成型された積層部材１１を円筒金型から取り出す。
次に、ＰＥＴ管が用いられた金型（ダイ）に、腐食防止板５としてのチタン箔、集電体４としてのチタン製金網（開口部面積：０．５６ｍｍ２、線の幅（開口部同士間の幅で、線状部の幅および刻み幅ともいえる）：１５０μｍ、メッシュ厚さ：２００μｍ）および正極２が集電体４にすなわち金網に接触するように積層部材１１を充填した後、上下をＳＫＤ製のパンチで挟み、そして１８４ＭＰａ、３６８ＭＰａ、５５２ＭＰａでもって、順次、加圧成型する。
【００４２】
次に、固体電解質３側に負極１を貼り合わせた後、電池用セル内に組み込めば、リチウム二次電池が得られる。その際の充放電特性（放電容量−電池電圧）を、図２（一体成型２）に示す。
【００４３】
次に、比較例について説明する。
［比較例１］
目開き３２μｍの篩下の粉末状の固体電解質３すなわち硫化物系無機固体電解質［Ｌｉ３ＰＯ４（１％）と、Ｌｉ２Ｓ（６３％）と、ＳｉＳ２（３６％）の組成を有するガラス］を５０ｍｇ秤量し、この固体電解質３を内径１０ｍｍのＳＫＤ製の円筒金型に入れる。
【００４４】
次に、１８４ＭＰａで３回加圧成型する。
次に、正極活物質と固体電解質３とを、それぞれ２１０ｍｇ：９０ｍｇ（重量比７：３）の割合で秤量し、乳鉢にて十分に混合する。
【００４５】
次に、得られた混合物を３０ｍｇ秤量して、加圧成型後の固体電解質が入れられた円筒金型に投入し、３６８ＭＰａで３回加圧成型する。
次に、この加圧成型された積層部材１１を円筒金型から取り出す。
【００４６】
次に、ＰＥＴ管が用いられた金型（ダイ）に、腐食防止板５としてのチタン箔、集電体４としてのチタン製金網（開口部面積：０．５６ｍｍ２、線の幅（開口部同士間の幅で、線状部の幅および刻み幅ともいえる）：１００μｍ、メッシュ厚さ：２００μｍ）、正極２が集電体４にすなわち金網に接触するように積層部材１１を充填した後、上下をＳＫＤ製のパンチで挟み、そして１８４ＭＰａ、３６８ＭＰａ、５５２ＭＰａでもって、順次、加圧成型する。
【００４７】
次に、固体電解質３側に負極１を貼り合わせた後、電池用セル内に組み込めば、リチウム二次電池が得られる。その際の充放電特性（放電容量−電池電圧）を図２（個別成型）に示す。図２から、個別成型したものよりも、一体成型したものの方が、放電容量が大きく、また平均放電電圧［曲線により囲まれた面積（ｍＷｈ／ｇ）を容量で割った値（Ｖ）］が高いこと、つまり優れていることが分かる。
【００４８】
次に、実施例１においては、集電体としてチタン製金網（以下、チタンメッシュという）を用いたが、比較例２として、チタンメッシュを用いない集電体すなわち鉛（Ｐｂ）メッシュを用いた場合の充放電特性を、図３に基づき説明する。図３は放電容量と電池電圧との関係を示している。図３から、集電体としてチタンメッシュを用いた方が鉛メッシュを用いたものに比べて、放電容量において優れているのが分かる。
【００４９】
次に、正極活物質として真空乾燥させなかったものを用いた場合の充放電特性について説明する。図４に、実施例１で説明したもの、すなわち真空乾燥させたものと、真空乾燥させなかったもの（比較例３）との放電容量をそれぞれ示す。図４から、真空乾燥させたものを用いた方が真空乾燥させないものを用いた場合よりも、放電容量が優れているのが分かる。
【００５０】
また、参考として、実施例１のものにおいて、メッシュの材質を変えた場合（実施例３〜９）の初期放電容量を、下記の［表１］に示しておく。なお、比較例４として、メッシュの材質が鉛のもの（本発明以外のもの）を示しておく。
【００５１】
【表１】
0005344418.tif 000002
また、参考として、実施例１のものにおいて、メッシュの開口部の大きさ（面積）を変えた場合（実施例１０〜１３）の初期放電容量を、下記の［表２］に示しておく。なお、比較例５として、開口部面積が６．２５ｍｍ２のもの（本発明以外のもの）を示しておく。
【００５２】
【表２】
0005344418.tif 000003
また、参考として、実施例１のものにおいて、メッシュの線状部の幅を変えた場合（実施例１４〜１６）の初期放電容量を、下記の［表３］に示しておく。
【００５３】
【表３】
0005344418.tif 000004
さらに、参考として、実施例１のものにおいて、メッシュの厚さを変えた場合（実施例１７〜１９）の初期放電容量を、下記の［表４］に示しておく。なお、比較例６として、メッシュ厚さが３５０μｍのもの（本発明以外のもの）を示しておく。
【００５４】
【表４】
0005344418.tif 000005
上記の表から、下記のことが分かる。
【００５５】
本発明に係る正極活物質（ＬｉＣｏＯ２）を用いた場合の理論的放電容量（つまり、定格放電容量）が１３７〜１５０ｍＡｈ／ｇとなるため、電池の性能の点からいうと、１３７ｍＡｈ／ｇ以上が好ましい。
【００５６】
したがって、集電体として、チタン（Ｔｉ）、銅（Ｃｕ）、アルミニウム（Ａｌ）、銀（Ａｇ）、ニッケル（Ｎｉ）、スズ（Ｓｎ）、亜鉛（Ｚｎ）またはステンレスの線材により編まれた網状部材を用いることができ、また網状部材の開口部の面積が、０．１４〜２．２５ｍｍ２の範囲であればよく、また線状部の幅については、１００〜２００μｍの範囲とするのが好ましく、また網状部材の厚さについては、５０〜３００μｍ（より好ましくは、１００〜３００μｍ）の範囲とするのが好ましい。
【００５７】
また、上記実施の形態においては、網状部材については、線材を編むことにより形成したが、例えばチタン、銅、アルミニウム、銀、ニッケルまたはステンレス製の薄板（箔も含む）を用いてもよい。この場合、薄板に多数の穴を開けることにより開口部を形成してもよく、または、薄板に切れ目を入れたものを、両側に引っ張り当該切れ目を広げることにより、開口部を形成してもよい。勿論、この網状部材においても、開口部の面積が、０．１４〜２．２５ｍｍ２の範囲であればよく、また開口部同士間の線状部の幅が、１００〜２００μｍの範囲であればよく、また網状部材の厚さについては、５０〜３００μｍの範囲とするのが好ましい。勿論、この場合も、上述した実施の形態と同様の効果が得られる。なお、言うまでもないが、網状部材として線材を用いた場合、線状部の幅は、所謂、線径と言い換えることができる。
【図面の簡単な説明】
【００５８】
【図１】本発明の実施の形態に係るリチウム二次電池の概略構成を示す斜視図である。
【図２】同リチウム二次電池の充放電特性を比較したグラフである。
【図３】同リチウム二次電池の充放電特性を比較したグラフである。
【図４】同リチウム二次電池の充放電特性を比較したグラフである。
【符号の説明】
【００５９】
１      負極
２      正極
３      リチウムイオン伝導性固体電解質
４      集電体
５      腐食防止板
１１      積層部材
【図１】
0005344418.tif 000006
【図２】
0005344418.tif 000007
【図３】
0005344418.tif 000008
【図４】
0005344418.tif 000009